(57)【要約】【課題】被塗布物に、簡単に塗膜を形成することができるとともに、塗膜の膜厚を全域にわたって厚くすることができる塗膜形成方法、およびこの塗膜形成方法を用いることにより、信頼性の高い圧電素子を簡単に製造することのできる圧電素子の製造方法を提供すること【解決手段】上面２７、側面２８および角部Ａを有する圧電素子片２にレジスト液Ｑを塗布してレジスト膜を形成する塗膜形成方法であって、スプレーコート法により、圧電素子片２の表面に第１のレジスト膜Ｌ１を形成するスプレーコート工程と、インクジェット法により、第１のレジスト膜Ｌ１の膜厚不足部Ｌ１ａ〜Ｌ１ｄの表面に第２のレジスト膜Ｌ２を形成するインクジェット膜形成工程とを有する。【選択図】図１１
2010227812.tif 000002
【特許請求の範囲】
【請求項１】
上面、前記上面に開放する凹部、および前記上面と前記凹部の内面とが交差する角部を有する被塗布物に塗膜を形成する塗膜形成方法であって、
スプレーコート法により、ノズルから塗付粒子を気流に乗せて霧状に噴霧して、噴霧した前記塗付粒子を前記上面、前記角部および前記凹部に塗布することにより、それらの表面にスプレー膜を形成するスプレー膜形成工程と、
インクジェット法により、ノズルから液滴を吐出し、吐出した液滴を前記スプレー膜に塗布することにより、前記スプレー膜の表面にインクジェット膜を形成するインクジェット膜形成工程とを有し、
前記インクジェット膜形成工程は、前記スプレー膜の、前記気流の流れが他の部分よりも悪いことにより形成される膜厚不足部に、前記液滴を塗布することにより、前記膜厚不足部の表面に前記インクジェット膜を形成するよう構成されていることを特徴とする塗膜形成工程。
【請求項２】
前記スプレー膜は、前記膜厚不足部として、前記凹部の内面に対応する凹部対応部を含み、
前記インクジェット膜形成工程では、吐出した前記液滴を前記凹部対応部に塗布することにより、前記凹部対応部の表面に前記インクジェット膜を形成する請求項１に記載の塗膜形成方法。
【請求項３】
前記インクジェット膜形成工程では、前記凹部内を前記液滴で満たすことにより前記凹部対応部に前記液滴を塗布し、前記凹部対応部の表面に前記インクジェット膜を形成する請求項２に記載の塗膜形成方法。
【請求項４】
前記インクジェット工程では、前記スプレー膜の、前記凹部の内面と前記上面とが交差する角部に対応する角部対応部にも前記液滴を塗布し、前記角部対応部の表面に前記インクジェット膜を形成する請求項３に記載の塗膜形成方法。
【請求項５】
上面、前記上面に開放する凹部、および前記上面と前記凹部の内面とが交差する角部を有する被塗布物に塗膜を形成する塗膜形成方法であって、
インクジェット法により、ノズルから液滴を吐出し、吐出した液滴を前記被塗布物に塗布することにより、前記被塗布物の表面にインクジェット膜を形成するインクジェット膜形成工程と、
スプレーコート法により、ノズルから塗付粒子を気流に乗せて霧状に噴霧して、噴霧した前記塗付粒子を前記被塗布物および前記インクジェット膜に塗布することにより、それらの表面にスプレー膜を形成するスプレー膜形成工程とを有し、
前記インクジェット膜形成工程は、前記被塗布物の、前記スプレーコート工程において前記気流の流れが他の部分よりも悪いことにより形成される膜厚不足部に対応する箇所に液滴を塗布することにより、当該個所に、前記スプレーコート工程に先立って、前記インクジェット膜を形成するよう構成されていることを特徴とする塗膜形成方法。
【請求項６】
前記スプレー膜は、前記膜厚不足部として、前記凹部の内面に対応する凹部対応部を含み、
前記インクジェット膜形成工程では、吐出した前記液滴を前記被塗布物の前記凹部に塗布することにより、前記凹部の表面に前記インクジェット膜を形成する請求項５に記載の塗膜形成方法。
【請求項７】
前記インクジェット膜形成工程では、前記凹部内を前記液滴で満たすことにより前記凹部に前記液滴を塗布し、前記凹部の表面に前記インクジェット膜を形成する請求項６に記載の塗膜形成方法。
【請求項８】
前記インクジェット工程では、前記被塗布物の、前記凹部の内面と前記上面とが交差する角部にも前記液滴を塗布し、前記角部に前記インクジェット膜を形成する請求項７に記載の塗膜形成方法。
【請求項９】
前記被塗布物は、圧電体材料で構成された圧電素子片である請求項１ないし８のいずれかに記載の塗膜形成方法。
【請求項１０】
前記塗布液および前記液滴は、それぞれ、レジスト液である請求項１ないし９のいずれかに記載の塗膜形成方法。
【請求項１１】
上面、前記上面に開放する凹部、および前記上面と前記凹部の内面とが交差する角部を有する圧電素子片の表面に電極を形成することにより圧電素子を形成する圧電素子の製造方法であって、
前記圧電素子片の表面に前記電極形成用の金属膜を形成する金属膜形成工程と、
前記金属膜の表面にレジストマスクを形成するレジストマスク形成工程と、
前記レジストマスクを用いて前記金属膜をパターニングし、前記電極を形成する電極形成工程とを有し、
前記レジストマスク形成工程は、スプレーコート法により、ノズルからレジスト粒子を気流に乗せて霧状に噴霧して、噴霧した前記レジスト粒子を前記圧電素子の前記上面、前記角部および前記凹部に塗布することにより、それらの表面にスプレー膜を形成するスプレー膜形成工程と、
インクジェット法により、ノズルからレジスト液を吐出し、吐出した前記レジスト液を前記スプレー膜に塗布することにより、前記スプレー膜の表面にインクジェット膜を形成するインクジェット膜形成工程とを有し、
前記スプレー膜および前記インクジェット膜に露光、現像を行うことにより前記レジストマスクを形成するよう構成され、
前記インクジェット膜形成工程は、前記スプレー膜の、前記気流の流れが他の部分よりも悪いことにより形成される膜厚不足部に、前記レジスト液を塗布することにより、前記膜厚不足部の表面に前記インクジェット膜を形成するよう構成されていることを特徴とする圧電素子の製造方法。
【請求項１２】
上面、前記上面に開放する凹部、および前記上面と前記凹部の内面とが交差する角部を有する圧電素子片の表面に電極を形成することにより圧電素子を形成する圧電素子の製造方法であって、
前記圧電素子片の表面に前記電極形成用の金属膜を形成する金属膜形成工程と、
前記金属膜の表面にレジストマスクを形成するレジストマスク形成工程と、
前記レジストマスクを用いて前記金属膜をパターニングし、前記電極を形成する電極形成工程とを有し、
前記レジストマスク形成工程は、インクジェット法により、ノズルからレジスト液を吐出し、吐出した前記レジスト液を前記圧電素子片に塗布することにより、前記圧電素子片の表面にインクジェット膜を形成するインクジェット膜形成工程と、
スプレーコート法により、ノズルからレジスト粒子を気流に乗せて霧状に噴霧して、噴霧した前記レジスト粒子を前記圧電素子片および前記インクジェット膜に塗布することにより、それらの表面にスプレー膜を形成するスプレー膜形成工程とを有し、
前記インクジェット膜および前記スプレー膜に露光、現像を行うことにより前記レジストマスクを形成するよう構成され、
前記インクジェット膜形成工程は、前記圧電素子片の、前記スプレーコート工程において前記気流の流れが他の部分よりも悪いことにより形成される膜厚不足部に対応する箇所に液滴を塗布することにより、当該個所に、前記スプレーコート工程に先立って、前記インクジェット膜を形成するよう構成されていることを特徴とする圧電素子の製造方法。
【発明の詳細な説明】
【技術分野】
【０００１】
本発明は、塗膜形成方法および圧電素子の製造方法に関する。
【背景技術】
【０００２】
従来から、水晶等の圧電体材料で構成された圧電基板の表面に電極を形成する方法として次のような方法が知られている。すなわち、まず、圧電基板上に電極を形成するための金属膜をスパッタリング法により形成する。次いで、金属膜上にレジスト（フォトレジスト）を塗布し、電極の形状にパターニング（露光・現像）することによりレジストマスクを形成する。そして、レジストマスクを介して金属膜をエッチングした後、レジストマスクを除去することにより圧電基板上に電極を形成する。
また、金属膜上にレジストを塗布する方法（塗膜を形成する方法）として、スプレーコート法が知られている（例えば、特許文献１参照）。スプレーコート法は、ミスト状（霧状）にしたレジストを気流に乗せて圧電基板に吹き付けることにより金属膜の表面にレジストを塗布する方法である。
【０００３】
しかしながら、このようなスプレーコート法では、金属膜表面の、気流の流れがよい部分には、十分な量（膜厚の）のレジストを塗布することができるが、気流の流れが悪い部分には、十分な量（膜厚）のレジストを塗布することができない。そのため、スプレーコート法により塗布されたレジストを乾燥して形成したレジスト膜では、前記気流の流れが悪い部分における膜厚が、レジストマスクとしての機能を発揮するには薄くなり過ぎたり、当該部分にピンポールが発生したりする。その結果、前記レジスト膜で形成されたレジストマスクを介して金属膜をエッチングすると、前記膜厚が薄い部分やピンホールが発生した部分にて、不本意な金属膜の除去が行われ、短絡や断線が発生するという問題がある。
【先行技術文献】
【特許文献】
【０００４】
【特許文献１】特開２００４−８７９３４号公報
【発明の概要】
【発明が解決しようとする課題】
【０００５】
本発明の目的は、被塗布物に、簡単に塗膜を形成することができるとともに、塗膜の膜厚を全域にわたって厚くすることができる塗膜形成方法、およびこの塗膜形成方法を用いることにより、信頼性の高い圧電素子を簡単に製造することのできる圧電素子の製造方法を提供することにある。
【課題を解決するための手段】
【０００６】
このような目的は、下記の本発明により達成される。
本発明の塗膜形成工程は、上面、前記上面に開放する凹部、および前記上面と前記凹部の内面とが交差する角部を有する被塗布物に塗膜を形成する塗膜形成方法であって、
スプレーコート法により、ノズルから塗付粒子を気流に乗せて霧状に噴霧して、噴霧した前記塗付粒子を前記上面、前記角部および前記凹部に塗布することにより、それらの表面にスプレー膜を形成するスプレー膜形成工程と、
インクジェット法により、ノズルから液滴を吐出し、吐出した液滴を前記スプレー膜に塗布することにより、前記スプレー膜の表面にインクジェット膜を形成するインクジェット膜形成工程とを有し、
前記インクジェット膜形成工程は、前記スプレー膜の、前記気流の流れが他の部分よりも悪いことにより形成される膜厚不足部に、前記液滴を塗布することにより、前記膜厚不足部の表面に前記インクジェット膜を形成するよう構成されていることを特徴とする。
これにより、被塗布物に、簡単に塗膜を形成することができるとともに、塗膜の膜厚を全域にわたって厚くすることができる。また、初めに、スプレーコート法により被塗布物の表面にスプレー膜（塗膜）を形成するため、被塗布物との密着性に優れる塗膜を形成することができる。
【０００７】
本発明の塗膜形成方法では、前記スプレー膜は、前記膜厚不足部として、前記凹部の内面に対応する凹部対応部を含み、
前記インクジェット膜形成工程では、吐出した前記液滴を前記凹部対応部に塗布することにより、前記凹部対応部の表面に前記インクジェット膜を形成することが好ましい。
これにより、塗膜の、被塗布物の凹部に対応する部分での膜厚を十分に厚くすることができ、よって、塗膜の膜厚を全域にわたって厚くすることができる。
【０００８】
本発明の塗膜形成方法では、前記インクジェット膜形成工程では、前記凹部内を前記液滴で満たすことにより前記凹部対応部に前記液滴を塗布し、前記凹部対応部の表面に前記インクジェット膜を形成することが好ましい。
これにより、ノズルと被塗布物との高精度な位置決めが必要なく、また、途中でノズルの位置（被塗布物との相対的位置関係）を変える必要もないため、比較的簡単にかつ短時間で、インクジェット膜（塗膜）を形成することができる。
【０００９】
本発明の塗布膜形成方法では、前記インクジェット工程では、前記スプレー膜の、前記凹部の内面と前記上面とが交差する角部に対応する角部対応部にも前記液滴を塗布し、前記角部対応部の表面に前記インクジェット膜を形成することが好ましい。
これにより、塗膜の、被塗布物の角部に対応する部分の膜厚を十分に厚くすることができ、よって、塗膜の膜厚を全域にわたって厚くすることができる。
【００１０】
本発明の塗膜形成工程は、上面、前記上面に開放する凹部、および前記上面と前記凹部の内面とが交差する角部を有する被塗布物に塗膜を形成する塗膜形成方法であって、
インクジェット法により、ノズルから液滴を吐出し、吐出した液滴を前記被塗布物に塗布することにより、前記被塗布物の表面にインクジェット膜を形成するインクジェット膜形成工程と、
スプレーコート法により、ノズルから塗付粒子を気流に乗せて霧状に噴霧して、噴霧した前記塗付粒子を前記被塗布物および前記インクジェット膜に塗布することにより、それらの表面にスプレー膜を形成するスプレー膜形成工程とを有し、
前記インクジェット膜形成工程は、前記被塗布物の、前記スプレーコート工程において前記気流の流れが他の部分よりも悪いことにより形成される膜厚不足部に対応する箇所に液滴を塗布することにより、当該個所に、前記スプレーコート工程に先立って、前記インクジェット膜を形成するよう構成されていることを特徴とする。
これにより、被塗布物に、簡単に塗膜を形成することができるとともに、塗膜の膜厚を全域にわたって厚くすることができる。また、初めに（すなわち、被塗布物の凹部が露出している状態で）インクジェット法により、被塗布物の凹部に表面にインクジェット膜（塗膜）を形成するため、ノズルと被塗布物との位置決めを容易に行うことができる。
【００１１】
本発明の塗膜形成方法では、前記スプレー膜は、前記膜厚不足部として、前記凹部の内面に対応する凹部対応部を含み、
前記インクジェット膜形成工程では、吐出した前記液滴を前記被塗布物の前記凹部に塗布することにより、前記凹部の表面に前記インクジェット膜を形成することが好ましい。
これにより、塗膜の、被塗布物の凹部に対応する部分での膜厚を十分に厚くすることができ、よって、塗膜の膜厚を全域にわたって厚くすることができる。
【００１２】
本発明の塗膜形成方法では、前記インクジェット膜形成工程では、前記凹部内を前記液滴で満たすことにより前記凹部に前記液滴を塗布し、前記凹部の表面に前記インクジェット膜を形成することが好ましい。
これにより、ノズルと被塗布物との高精度な位置決めが必要なく、また、途中でノズルの位置（被塗布物との相対的位置関係）を変える必要もないため、比較的簡単にかつ短時間で、インクジェット膜（塗膜）を形成することができる。
【００１３】
本発明の塗布膜形成方法では、前記インクジェット工程では、前記被塗布物の、前記凹部の内面と前記上面とが交差する角部にも前記液滴を塗布し、前記角部に前記インクジェット膜を形成することが好ましい。
これにより、塗膜の、被塗布物の角部に対応する部分での膜厚を十分に厚くすることができ、よって、塗膜の膜厚を全域にわたって厚くすることができる。
【００１４】
本発明の塗膜形成方法では、前記被塗布物は、圧電体材料で構成された圧電素子片であることが好ましい。
これにより、例えば、圧電素子片上に所望の形状の電極を形成する際に用いるレジストマスクを形成するためのレジスト膜を簡単に形成することができる。そのため、圧電素子片上に電極が形成されてなる圧電素子を簡単に製造することができる。
【００１５】
本発明の塗膜形成方法では、前記塗布液および前記液滴は、それぞれ、レジスト液であることが好ましい。
これにより、例えば、圧電素子片上に所望の形状の電極を形成する際に用いるレジストマスクを形成するためのレジスト膜を簡単に形成することができる。そのため、圧電素子片上に電極が形成されてなる圧電素子を簡単に製造することができる。
【００１６】
本発明の圧電素子の製造方法は、上面、前記上面に開放する凹部、および前記上面と前記凹部の内面とが交差する角部を有する圧電素子片の表面に電極を形成することにより圧電素子を形成する圧電素子の製造方法であって、
前記圧電素子片の表面に前記電極形成用の金属膜を形成する金属膜形成工程と、
前記金属膜の表面にレジストマスクを形成するレジストマスク形成工程と、
前記レジストマスクを用いて前記金属膜をパターニングし、前記電極を形成する電極形成工程とを有し、
前記レジストマスク形成工程は、スプレーコート法により、ノズルからレジスト粒子を気流に乗せて霧状に噴霧して、噴霧した前記レジスト粒子を前記圧電素子の前記上面、前記角部および前記凹部に塗布することにより、それらの表面にスプレー膜を形成するスプレー膜形成工程と、
インクジェット法により、ノズルからレジスト液を吐出し、吐出した前記レジスト液を前記スプレー膜に塗布することにより、前記スプレー膜の表面にインクジェット膜を形成するインクジェット膜形成工程とを有し、
前記スプレー膜および前記インクジェット膜に露光、現像を行うことにより前記レジストマスクを形成するよう構成され、
前記インクジェット膜形成工程は、前記スプレー膜の、前記気流の流れが他の部分よりも悪いことにより形成される膜厚不足部に、前記レジスト液を塗布することにより、前記膜厚不足部の表面に前記インクジェット膜を形成するよう構成されていることを特徴とする。
【００１７】
これにより、圧電素子片に、簡単にレジスト膜を形成することができるとともに、レジスト膜の膜厚を全域にわたって厚くすることができる。また、初めに、スプレーコート法により圧電素子片の表面にスプレー膜を形成するため、圧電素子片との密着性に優れるレジスト膜を形成することができる。そのため、このようなレジスト膜をパターニングして形成されたレジストマスクを介して金属膜をエッチングすることにより、不本意な、金属膜の除去を防止することができる。これにより、断線や短絡を防止することができ、信頼性の高い圧電素子を製造することができる。
【００１８】
本発明の圧電素子の製造方法は、上面、前記上面に開放する凹部、および前記上面と前記凹部の内面とが交差する角部を有する圧電素子片の表面に電極を形成することにより圧電素子を形成する圧電素子の製造方法であって、
前記圧電素子片の表面に前記電極形成用の金属膜を形成する金属膜形成工程と、
前記金属膜の表面にレジストマスクを形成するレジストマスク形成工程と、
前記レジストマスクを用いて前記金属膜をパターニングし、前記電極を形成する電極形成工程とを有し、
前記レジストマスク形成工程は、インクジェット法により、ノズルからレジスト液を吐出し、吐出した前記レジスト液を前記圧電素子片に塗布することにより、前記圧電素子片の表面にインクジェット膜を形成するインクジェット膜形成工程と、
スプレーコート法により、ノズルからレジスト粒子を気流に乗せて霧状に噴霧して、噴霧した前記レジスト粒子を前記圧電素子片および前記インクジェット膜に塗布することにより、それらの表面にスプレー膜を形成するスプレー膜形成工程とを有し、
前記インクジェット膜および前記スプレー膜に露光、現像を行うことにより前記レジストマスクを形成するよう構成され、
前記インクジェット膜形成工程は、前記圧電素子片の、前記スプレーコート工程において前記気流の流れが他の部分よりも悪いことにより形成される膜厚不足部に対応する箇所に液滴を塗布することにより、当該個所に、前記スプレーコート工程に先立って、前記インクジェット膜を形成するよう構成されていることを特徴とする。
【００１９】
これにより、圧電素子片に、簡単にレジスト膜を形成することができるとともに、レジスト膜の膜厚を全域にわたって厚くすることができる。また、初めに（すなわち、被塗布物の凹部が露出している状態で）インクジェット法により、被塗布物の凹部に表面にインクジェット膜を形成するため、ノズルと圧電素子片との位置決めを容易に行うことができる。このようなレジスト膜をパターニングして形成されたレジストマスクを介して金属膜をエッチングすることにより、不本意な、金属膜の除去を防止することができる。これにより、断線や短絡を防止することができ、信頼性の高い圧電素子を製造することができる。
【図面の簡単な説明】
【００２０】
【図１】本発明の圧電素子の製造方法により製造される圧電素子を示す斜視図である。
【図２】図１に示す圧電素子の断面図（Ａ−Ａ線断面図）である。
【図３】本発明の圧電素子の製造方法の第１実施形態を示す断面図である。
【図４】本発明の圧電素子の製造方法の第１実施形態を示す断面図である。
【図５】本発明の圧電素子の製造方法の第１実施形態を示す断面図である。
【図６】本発明の第１実施形態に係る塗膜形成方法を示す断面図である。
【図７】本発明の第１実施形態に係る塗膜形成方法を示す断面図である。
【図８】第１のレジスト膜が形成された圧電素子片の拡大断面図である。
【図９】本発明の第１実施形態に係る塗膜形成方法を示す断面図である。
【図１０】本発明の第１実施形態に係る塗膜形成方法を示す断面図である。
【図１１】本発明の第１実施形態に係る塗膜形成方法を示す断面図である。
【図１２】本発明の第２実施形態に係る塗膜形成方法を示す断面図である。
【発明を実施するための形態】
【００２１】
以下、本発明の塗膜形成方法および圧電素子の製造方法を添付図面に示す実施形態に基づいて詳細に説明する。
＜第１実施形態＞
まず、本発明の塗膜形成方法を備えた圧電素子の製造方法（本願発明の圧電素子の製造方法）の第１実施形態について説明する。
【００２２】
図１は、本発明の圧電素子の製造方法により製造される圧電素子を示す斜視図、図２は、図１に示す圧電素子の断面図（Ａ−Ａ線断面図）、図３ないし図５は、それぞれ、本発明の圧電素子の製造方法の第１実施形態を示す断面図、図６、図７、図９〜図１１は、それぞれ、本発明の第１実施形態に係る塗膜形成方法を示す断面図、図８は、第１のレジスト膜が形成された圧電素子片の拡大断面図である。なお、以下では、説明の便宜上、図１〜図１１の上側を「上」、下側を「下」、右側を「右」、左側を「左」と言う。
【００２３】
図１に示す圧電素子（振動子）１は、圧電素子片（振動片）２と、圧電素子片２上に形成された電極３とで構成されている。
圧電素子片（被塗布物）２は、板状（薄板状）をなしている。すなわち、圧電素子片２は、上面と、下面と、側面と、上面と側面とが交差する上側角部と、下面と側面とが交差する下側角部とを有している。
【００２４】
また、圧電素子片２は、平面視形状が音叉型をなしている。具体的には、圧電素子片２は、基部２１と、基部２１から突出し同一方向に延在する一対の腕部２２、２３を有している。また、図２に示すように、腕部２２には、上面に開放する上側凹部（凹部）２２１と、下面に開放する下側凹部（凹部）２２２とが形成されている。同様に、腕部２３にも、上面に開放する上側凹部２３１と、下面に開放する下側凹部２３２とが形成されている。これら凹部２２１〜２３２は、それぞれ、腕部２２、２３の延在方向に沿って延在している。また、凹部２２１〜２３２は、互いにほぼ等しい形状（長さ、幅、深さ、開口形状、横断面形状、縦断面形状等）を有している。
【００２５】
これら凹部２２１〜２３２のアスペクト比としては、それぞれ、特に限定されないが、１〜５０程度であるのが好ましい。これにより、優れた振動特性を備える圧電素子１を得ることができる。
このような圧電素子片２の構成材料としては、例えば、水晶、酸化亜鉛、チタン酸ジルコン酸鉛、タンタル酸リチウム、ニオブ酸リチウム、四硼酸リチウム等が挙げられる。これらの中でも、圧電素子片２の構成材料として、水晶を用いることにより、振動特性および温度特性等の優れる圧電素子１が得られる。
【００２６】
図１に示すように、電極３は、互いに絶縁された第１の電極３１および第２の電極３２を有している。第１の電極３１は、基部２１の上面に形成された端子３１１と、腕部２２の側面にその側面を囲むように形成された側面電極３１２と、腕部２３の上側凹部２３１に形成された上側凹部電極３１３と、腕部２３の下側凹部２３２に形成された下側凹部電極３１４とを有している。側面電極３１２は、基部２１の側面に形成された配線を介して端子３１１に接続されており、上側凹部電極３１３は、基部２１の上面に形成された配線を介して側面電極３１２に接続されており、下側凹部電極３１４は、基部２１の下面に形成された配線を介して側面電極３１２に接続されている。
【００２７】
このような第１の電極３１とは対称的に、第２の電極３２は、基部２１の上面に形成された端子３２１と、腕部２３の側面にその側面を囲むように形成された側面電極３２２と、腕部２２の上側凹部２２１に設けられた上側凹部電極３２３と、腕部２２の下側凹部２２２に設けられた下側凹部電極３２４とを有している。また、側面電極３２２、上側凹部電極３２３および下側凹部電極３２４は、それぞれ、配線を介して端子３２１に接続されている。
このような構成の圧電素子１は、例えば、基部２１を固定した状態にて、第１の電極３１および第２の電極３２にそれぞれ交流電圧を印加することにより、腕部２２、２３を所定の周波数で振動させたり、反対に、腕部２２、２３の振動により発生する起電力を第１の電極３１および第２の電極３２により検知したりするのに使用される。
【００２８】
次いで、圧電素子１の製造方法（本発明の圧電素子の製造方法）について図３ないし図５に基づいて説明する。なお、図３〜図５は、それぞれ、図１中のＡ−Ａ線断面図を示している。
圧電素子１の製造方法は、圧電素子片（被塗布物）２を用意する圧電素子片用意工程と、圧電素子片２の表面に電極３を形成するための金属膜を形成する金属膜形成工程と、金属膜の表面にレジストマスクを形成するレジストマスク形成工程と、レジストマスクを用いて金属膜をパターニングし、電極３を形成する電極形成工程とを有している。以下、これら各工程について詳細に説明する。
【００２９】
［圧電素子片用意工程］
まず、図３（ａ）に示すように、ソーワイヤー等により切り出した後、研磨加工および洗浄を行った薄板状（例えば、厚さが５０μｍ〜２００μｍ程度）の水晶ウエハ１００を用意し、この水晶ウエハ１００の上面に、クロム層Ｃｒおよび金層Ａｕを、この順で、例えばスパッタ法により形成する。次いで、金層Ａｕ表面にレジストを塗布した後、このレジストを音叉形状のパターンに露光・現像し、音叉形状のレジストマスクＭ１を形成する。
【００３０】
次いで、図３（ｂ）に示すように、レジストマスクＭ１を介して金層Ａｕおよびクロム層Ｃｒをエッチングし、これら層をレジストマスクＭ１同様、音叉形状にパターニングする。なお、エッチング方法としては、ウェットエッチング、ドライエッチング等の各種エッチングを用いることができる（以下同様である）。
次いで、図３（ｃ）に示すように、金層Ａｕおよびクロム層Ｃｒをマスクとして、水晶ウエハ１００をエッチングする。これにより、音叉型の平面視形状を有する、すなわち基部２１および一対の腕部２２、２３を有する水晶ウエハ１００が得られる。
次いで、図３（ｄ）に示すように、レジストマスクＭ１を除去した後、再度、金層Ａｕの表面にレジストを塗布し、このレジストを、凹部２２１、２３１の開口パターンに露光・現像し、凹部２２１、２３１の形状に対応するレジストマスクＭ２を形成する。
【００３１】
次いで、図４（ａ）に示すように、レジストマスクＭ２を介して金層Ａｕおよびクロム層Ｃｒをエッチングし、さらに、金層Ａｕおよびクロム層Ｃｒをマスクとして、水晶ウエハ１００をハーフエッチングする。これにより、水晶ウエハ１００の上面に開放する凹部２２１、２３１が形成される。
次いで、図４（ｂ）に示すように、凹部２２１、２３１の形成と同様の方法で、凹部２２２、２３２を形成する。すなわち、水晶ウエハ１００の下面にクロム層Ｃｒおよび金層Ａｕを形成した後、金層Ａｕの表面に凹部２２２、２３２に対応するパターンを有するレジストマスクを形成し、そのレジストマスクを介して水晶ウエハ１００をハーフエッチングする。これにより、水晶ウエハ１００の下面に開放する凹部２２２、２３２を形成する。なお、このような凹部２２２、２３２の形成は、凹部２２１、２３１の形成と同時に行ってもよいし、凹部２２１、２３１の形成に先立って行ってもよい。
次いで、図４（ｃ）に示すように、水晶ウエハ１００上に形成された全ての膜（レジストマスクＭ２、クロム層Ｃｒおよび金層Ａｕ）を除去する。以上の工程により、基部２１、腕部２２、２３および凹部２２１〜２３２を有する圧電素子片２が得られる。
【００３２】
［金属膜形成工程］
図５（ａ）に示すように、圧電素子片２の表面全域（上面、下面、側面、凹部２２１〜２３２の内面）に、電極３（第１の電極３１および第２の電極３２）を形成するためのクロム層Ｃｒおよび金層Ａｕを、この順で、例えばスパッタ法により形成する。
［レジストマスク形成工程］
図５（ｂ）に示すように、後述する方法（本発明の塗膜形成方法）により、金層Ａｕの表面にレジスト液を塗布し、これを乾燥することによりレジスト膜Ｌを形成する。その後、このレジスト膜Ｌを第１電極３１および第２電極３２のパターン形状に露光・現像することにより、第１の電極３１および第２の電極３２の外形パターンを有するレジストマスクＭ３を形成する。
【００３３】
［電極形成工程］
図５（ｃ）に示すように、レジストマスクＭ３を介して金層Ａｕおよびクロム層Ｃｒをエッチングし、これら層を第１、第２の電極３１、３２の形状にパターニングする。エッチング終了後、レジストマスクＭ３を除去する。これにより、クロム層Ｃｒと金層Ａｕが積層して構成された第１の電極３１および第２の電極３２が得られる。なお、第１の電極３１と第２の電極３２との短絡を防止するために、レジストマスクＭ３を除去した後、第１の電極３１および第２の電極３２を覆うように圧電素子片２の表面に表面保護膜を形成してもよい。
【００３４】
以上の工程により、圧電素子１が製造される。
なお、このようにして圧電素子１を製造した後、圧電素子１の周波数調整を行ってもよい。この調整方法としては、例えば、金属膜形成工程にて圧電素子片２の表面に形成した金属膜（クロム層Ｃｒおよび金層Ａｕの積層体）を用いて、腕部２２、２３の先端部分（第１、第２の電極３１、３２のパターン形状に重ならない領域）に錘部材を形成し、当該錘部材の一部または全部をレーザートリミングにより除去して、腕部２２、２３の質量を減少させることにより（質量削減方式により）、圧電素子１の周波数調整を行う方法が挙げられる。
【００３５】
次いで、図６ないし図１１に基づいて、前述したレジストマスク形成工程における、金層Ａｕ表面へのレジスト膜Ｌの形成方法（本発明の塗膜形成方法）を詳細に説明する。なお、図６〜図１１では、説明の便宜上、クロム層Ｃｒおよび金層Ａｕの積層体でなる金属膜を、単に一層構造の「電極膜４」として図示する。また、以下では、説明の便宜上、圧電素子片２の表面に電極膜４が形成されているものを単に「圧電素子片２」とも言う。
【００３６】
圧電素子片２表面へのレジスト膜Ｌの形成は、スプレーコート工程（スプレー膜形成工程）と、インクジェット工程（インクジェット膜形成工程）とにより達成される。後述するようにレジスト膜Ｌは、第１のレジスト膜（スプレー膜）Ｌ１と、第２のレジスト膜（インクジェット膜）Ｌ２とで構成されており、スプレーコート工程にて第１のレジスト膜Ｌ１が形成され、インクジェット工程にて第２のレジスト膜Ｌ２が形成される。以下、スプレーコート工程、インクジェット工程について、順次、詳細に説明する。
【００３７】
［スプレーコート工程］
本工程では、圧電素子片２の表面全域に、第１のレジスト膜（スプレー膜）Ｌ１を形成する。第１のレジスト膜Ｌ１は、後述するように、圧電素子片２の第１面２８側に形成されたレジスト膜片Ｌ１１と、第２面２９側に形成されえたレジスト膜片Ｌ１２とで構成されている。
【００３８】
本工程は、まず、図６（ａ）に示すように、圧電素子片２を図示しない支持部で支持し、第１面２７（上面）とノズル５００とを対向配置させる。ここで、ノズル５００は、二流体混合方式のスプレーノズルであり、このノズル５００には、窒素ガスや圧縮空気が供給される気体供給系５１０と、レジストＱ（塗付粒子）が供給されるレジスト供給系５２０とが接続されている。ノズル５００の先端には、微小な孔（図示せず）が形成されており、窒素ガスと混合されたレジストＱが、この孔から霧状に円錐状に噴霧される。また、圧電素子片２の下側には、ファン等を有する吸気部（図示せず）が設けられており、この吸気部を駆動することにより、ノズル５００から吸気部に向かう気流を発生させる。
【００３９】
次いで、図６（ｂ）に示すように、窒素ガスと混合されたレジストＱを、ノズル５００の孔から霧状に噴霧することにより、レジストＱを気流に乗せ、圧電素子片２へ付着させる。それにより、レジストＱを圧電素子片２の第１面２７、側面２８および凹部２２１、２３１の表面に塗布する。次いで、図６（ｃ）に示すように、圧電素子片２の第１面２７、側面２８および凹部２２１、２３１の表面に塗布されたレジストＱを乾燥することにより、レジスト膜片Ｌ１１を形成する。
【００４０】
次いで、図７（ａ）に示すように、圧電素子片２を上下引っくり返す。その後、図７（ｂ）に示すように、窒素ガスと混合されたレジストＱを、ノズル５００の孔から霧状に円錐状に噴霧することにより、レジストＱを気流に乗せ、圧電素子片２へ付着させる。それにより、レジストＱを圧電素子片２の第２面２９、側面２８および凹部２２２、２３２の表面に塗布する。次いで、図７（ｃ）に示すように、圧電素子片２の第２面２９、側面２８および凹部２２２、２３２の表面に塗布されたレジストＱを乾燥することにより、レジスト膜片Ｌ１２を形成する。
【００４１】
以上の工程により、圧電素子片２の表面全域に、レジスト膜片Ｌ１１、Ｌ１２からなる第１のレジスト膜Ｌ１を形成することができる。このように、スプレーコート工程により圧電素子片２の表面全域に第１のレジスト膜Ｌ１を形成することにより、比較的簡単に、かつ短時間で、圧電素子片２の表面に、圧電素子片２との密着性に優れるレジスト膜Ｌ（第１のレジスト膜Ｌ１と、後述する第２のレジスト膜Ｌ２との結合体）を形成することができる。
特に、本実施形態では、スプレーコート工程を、インクジェット工程に先立って行うため、圧電素子片２との密着性がより優れる第１のレジスト膜Ｌ１を形成することができる。
【００４２】
［インクジェット工程］
本工程では、第１のレジスト膜Ｌ１の膜厚の薄い部分に、第２のレジスト膜（インクジェット膜）Ｌ２を形成する。
ここで、前述したように、スプレーコート工程では、霧状にしたレジストＱを気流に乗せて圧電素子片２の表面に付着することにより、圧電素子片２の表面にレジストＱを塗布し、これを乾燥することにより第１のレジスト膜Ｌ１を形成する。このような方法では、圧電素子片２の表面のうち、気流の良い（気体が流れやすい）部分では、十分な量（膜厚）のレジストＱが塗布されるが、反対に、気流の悪い（気体が流れ難い）部分では、十分な量（膜厚）のレジストＱが塗布されない。そのため、第１のレジスト膜Ｌ１の前記気流の悪い部分における膜厚が、他の部分と比較して薄くなったり、その部分にピンポールが発生したりする。以下、これについて、具体的に説明する。
【００４３】
図８に示すように、圧電素子片２の凹部２２１〜２３２付近では、気流が悪いため、第１のレジスト膜Ｌ１の、凹部２２１〜２３２の内面に対応する凹部対応部Ｌ１ａ〜Ｌ１ｄにおける膜厚が、他の部分（第１面２７、第２面２７および側面２８に対応する部分）と比べて薄くなる。また、凹部対応部Ｌ１ａ〜Ｌ１ｄにピンホールが発生する。そのため、仮に、このような第１のレジスト膜Ｌ１のみからレジストマスクＭ３を形成した場合、前述した電極形成工程でのエッチングの際、レジストマスクＭ３の凹部対応部Ｌ１ａ〜Ｌ１ｄがエッチングに耐えられず、これらの部位で金属膜４の不本意な除去が行われ、短絡や断線が発生する。
【００４４】
このような問題に鑑み、本工程にて、特に凹部対応部Ｌ１ａ〜Ｌ１ｄ等のレジスト膜Ｌ１の膜厚が薄い部分やピンホールの発生し易い部分（これらを総称して「膜厚不足部」とも言う）に第２のレジスト膜Ｌ２を補填し、膜厚不足部の膜厚を厚くすることにより、レジスト膜Ｌにピンホールが発生するのを防止するとともに、レジスト膜Ｌ１の全域を、レジストマスクＭ３としての機能を発揮できる膜厚（前記エッチングに耐えられるだけの膜厚）とし、上述の問題の解決を図っている。
【００４５】
以下、本工程について、詳細に説明する。
本工程は、インクジェット法を用いて、インクジェットヘッド６００からレジスト液（液滴）Ｒを吐出し、吐出したレジスト液Ｒを、第１のレジスト膜Ｌ１上に塗布することにより行われる。
インクジェットヘッド６００としては、インクジェットプリンター等で使用されるものとほぼ同様の構成のものを用いることができる。
【００４６】
インクジェットヘッド６００の構成について簡単に説明すれば、インクジェットヘッド６００は、例えば、複数のノズル孔（例えば、２列５０行）が形成されたノズルプレートと、各ノズル孔に１対１の関係で連通する複数のインク室と、各インク室を収縮・膨張させる複数のピエゾ素子とを有しており、ピエゾ素子の駆動によりインク室が収縮・膨張すると、その内容量の変化に基づいて、そのインク室に充填されたレジスト液Ｒがノズル孔から液滴としてノズルプレートの法線方向へ吐出するように構成されている。
【００４７】
まず、圧電素子片２を凹部２２１、２３１が開放する側の第１面２７が上側に位置するように、図示しない載置台に載置する。この図示しない載置台は、例えばヒーター等の加熱手段を備えており、載置された圧電素子片２を加熱することが可能である。
このような載置台によって圧電素子片２を加熱しながら（所定温度に保ちながら）レジスト液Ｒを第１のレジスト膜Ｌ１に着弾させることにより、圧電素子片２に着弾したレジスト液Ｒを迅速に乾燥することができる。また、例えば、圧電素子片２の温度を適宜調節することにより、レジスト液Ｒが圧電素子片２に着弾してから乾燥するまでの時間を制御することもできる。
【００４８】
次いで、圧電素子２の第１面２７（上面）とインクジェットヘッド６００とを対向させるとともに、インクジェットヘッド６００の姿勢を、ノズルプレートと第１面２７とが略平行となるように設定する。これにより、インクジェットヘッド６００から吐出されるレジスト液Ｒの吐出方向が、第１面２７の法線方向、すなわちｚ軸方向と一致する。そのため、第１面２７に対するレジスト液Ｒの着弾位置を制御し易くなる。
【００４９】
このときのインクジェットヘッド６００のノズルプレート（各ノズル孔）と第１面２７との離間距離は、特に限定されないが、０．５ｍｍ〜２ｍｍ程度であるのが好ましい。このような範囲とすることにより、インクジェットヘッド６００と圧電素子片２との接触を防止しつつ、ノズル孔から吐出したレジスト液Ｒを第１のレジスト膜Ｌ１の所望位置に高精度に着弾させることができる。
【００５０】
次いで、図９（ａ）に示すように、インクジェットヘッド６００を、凹部２２１の上側にくるように位置させる。次いで、インクジェットヘッド６００の各ノズル孔から複数のレジスト液Ｒを連続的に吐出し、凹部２２１の底部に着弾させる。インクジェットヘッド６００からのレジスト液Ｒの吐出を、図９（ｂ）に示すように、凹部２２１がレジスト液Ｒで満たさせるまで（レジスト液Ｒが凹部２２１から溢れ出るまで）行う。そして、図９（ｃ）に示すように、凹部２２１に満たされたレジスト液Ｒを乾燥することにより、凹部２２１内に第２のレジスト膜Ｌ２を形成する。すなわち、第１のレジスト膜Ｌ１の凹部対応部Ｌ１ａの表面に第２のレジスト膜Ｌ２を形成する。
なお、本実施形態では、図９（ｃ）に示すように、凹部２２１から溢れ出たレジスト液Ｒが乾燥することにより、第１のレジスト膜Ｌ１の、凹部２２１の内面（内側面）と第１面２７とが交差する角部Ａに対応する角部対応部Ｌｇにも第２のレジスト膜Ｌ２が形成される。
【００５１】
次いで、図１０（ａ）に示すように、インクジェットヘッド６００を、凹部２３１の上側にくるように位置させる。次いで、インクジェットヘッド６００の各ノズル孔から複数のレジスト液Ｒを連続的に吐出し、凹部２３１の底部に着弾させる。インクジェットヘッド６００からのレジスト液Ｒの吐出を、図１０（ｂ）に示すように、凹部２３１がレジスト液Ｒで満たさせるまで（レジスト液Ｒが凹部２３１から溢れ出るまで）行う。そして、図１０（ｃ）に示すように、凹部２３１に満たされたレジスト液Ｒを乾燥することにより、凹部２３１内に第２のレジスト膜Ｌ２を形成する。すなわち、第１のレジスト膜Ｌ１の凹部対応部Ｌ１ｂの表面に第２のレジスト膜Ｌ２を形成する。
【００５２】
なお、本実施形態では、図１０（ｃ）に示すように、凹部２３１から溢れ出たレジスト液Ｒが乾燥することにより、第１のレジスト膜Ｌ１の、凹部２３１の内面（内側面）と第１面２７とが交差する角部Ｂに対応する角部対応部Ｌｈにも第２のレジスト膜Ｌ２が形成される。
このような凹部対応部Ｌ１ｂへの第２のレジスト膜Ｌ２の形成は、凹部対応部Ｌ１ａへの第２のレジスト膜Ｌ２に先立って行ってもよいし、並行して行ってもよい。
【００５３】
次いで、図１１（ａ）に示すように、圧電素子片２の上下を引っくり返し、第２面２９をインクジェットヘッド６００と対向させる。そして、図１１（ｂ）に示すように、凹部２２２、２３２内に第２のレジスト膜Ｌ２を形成する。凹部２２２、２３２への第２のレジスト膜Ｌ２の形成は、前述した凹部２２１内への第２のレジスト膜Ｌ２の形成と同様の方法で行うことができるため、その説明を省略する。
【００５４】
このようなインクジェット工程によれば、各凹部２２１〜２３２に満たしたレジスト液Ｒを乾燥することにより第２のレジスト膜Ｌ２を形成するように構成されているため、インクジェットヘッド６００と圧電素子片２との高精度な位置決めが必要なく、また、途中でインクジェットヘッド６００の位置を変える必要もないため、比較的簡単にかつ短時間で、第２のレジスト膜Ｌ２を形成することができる。
【００５５】
また、このようなインクジェット工程によれば、図１１に示すように、第１のレジスト膜Ｌ１の角部対応部（Ｌ１ｇ、Ｌ１ｈ等）にも、第２のレジスト膜Ｌ２を形成することができる。そのため、前述した電極形成工程におけるエッチングの際に、レジスト膜Ｌの角部対応部での不本意な金属膜４の除去をより確実に防止することができる。特に、図１中のＰ１のように、角部Ｂを跨って第１の電極３１が形成されている箇所や、Ｐ２のように、角部Ａを跨って第２の電極３２が形成されている箇所で、金属膜４が不本意に除去されることをより確実に防止することができるため、その部分での断線をより確実に防止することができる。
【００５６】
以上説明したスプレーコート工程およびインクジェット工程により、圧電素子片２の表面に、第１のレジスト膜Ｌ１と第２のレジスト膜Ｌ２とからなるレジスト膜Ｌを形成することができる。そして、レジスト膜Ｌを、第１の電極３１および第２の電極３２のパターン形状に露光・現像することにより、第１、第２の電極３１、３２の外形パターンをしたレジストマスクＭ３を形成することができる。
【００５７】
このようなレジスト膜Ｌは、第１のレジスト膜Ｌ１の膜厚が他の部分よりも薄い部分である凹部対応部Ｌ１ａ〜Ｌ１ｄの表面に、第２のレジスト膜Ｌ２が形成された構成をなしているため、その全域にわたって、レジストマスクＭ３としての機能を発揮することができる（すなわち、エッチングに耐えられる程度の）膜厚となる。そのため、前述した電極形成工程のエッチングの際、レジスト膜Ｌから形成されたレジストマスクＭ３を用いることにより、金属膜４の不本意な除去が防止され、断線や短絡が防止され、信頼性の高い圧電素子１を製造することができる。
【００５８】
また、このようなレジスト膜Ｌの形成方法によれば、圧電素子片２の厚さや、凹部２２１〜２３２の深さに関係なく、いかなる圧電素子２にも、レジスト膜Ｌ１を精度よく形成することができる。具体的には、スプレーコート工程によれば、第１面２７および第２面２９はもちろんのこと、圧電素子片２の厚さに関わらず、側面２８の全域に膜厚の比較的厚い第１のレジスト膜Ｌ１を形成することができ、一方のインクジェット工程によれば、凹部２２１〜２３２の深さに関わらず、凹部２２１〜２３２をレジスト液Ｒで満たすことにより、凹部２２１〜２３２に第２のレジスト膜Ｌ２を形成することができる。そのため、レジスト膜Ｌ１の形成方法は、優れた利便性を発揮することができる。
【００５９】
＜第２実施形態＞
次に、本発明の塗膜形成方法を備えた圧電素子の製造方法（本願発明の圧電素子の製造方法）の第２実施形態について説明する。
図１２は、本発明の第２実施形態に係る塗膜形成方法を示す断面図である。
以下、第２実施形態の圧電素子の製造方法について、前述した実施形態との相違点を中心に説明し、同様の事項については、その説明を省略する。
【００６０】
本発明の第２実施形態にかかる圧電素子の製造方法では、スプレーコート工程とインクジェット工程の順序が異なる以外は、前述した第１実施形態と同様である。なお、前述した第１実施形態と同様の構成には、同一符号を付してある。
すなわち、本実施形態では、最初にインクジェット工程を行った後に、スプレーコート工程を行う。
【００６１】
［インクジェット工程］
図１２（ａ）に示すように、圧電素子片２の各凹部２２１〜２３２内をレジスト液Ｒで満たし、それを乾燥することにより、各凹部２２１〜２３２内に第２のレジスト膜Ｌ２を形成する。各凹部２２１〜２３２への第２のレジスト膜Ｌ２の形成方法は、前述した第１実施形態と同様であるため、その説明を省略する。
【００６２】
［スプレーコート工程］
図１２（ｂ）に示すように、各凹部２２１〜２３２に第２のレジスト膜Ｌ２が形成された圧電素子片２の表面に、スプレーコート法により、第１のレジスト膜Ｌ１を形成する。第１のレジスト膜Ｌ１の形成方法は、前述した第１実施形態のものと同様であるため、その説明を省略する。
【００６３】
このように、本実施形態では、圧電素子片２の、スプレーコート法により第１のレジスト膜Ｌ１を形成すると、その膜厚が他の部分よりも薄くなってしまう部分（膜厚不足部）に相当する箇所に、予め、インクジェット法により、第２のレジスト膜Ｌ２を形成しておくよう構成されている。そのため、第１のレジスト膜Ｌ１および第２のレジスト膜からなるレジスト膜Ｌの全域にわたって、ピンホールの発生が防止されるとともに、その膜厚がレジストマスクＭ３としての機能を発揮することができる（すなわち、エッチングに耐えられる程度の）膜厚となる。
以上のような第２実施形態によっても、第１実施形態と同様の効果を発揮することができる。
【００６４】
以上、本発明の塗膜形成方法および圧電素子の製造方法を図示の実施形態に基づいて説明したが、本発明はこれらに限定されるものではなく、各部の構成は、同様の機能を有する任意の構成のものに置換することができる。また、他の任意の構成物や、工程が付加されていてもよい。
また、前述した実施形態では、浸漬用塗布液および液滴としてレジスト膜を形成するためのレジスト液を用いた構成について説明したが、浸漬用液滴および液滴としてはこれに限定されず、例えば、絶縁膜を形成するための絶縁性の浸漬用液滴および液滴や、電極膜や配線膜を形成する導電性の浸漬用液滴および液滴であってもよい。
【００６５】
また、前述した実施形態では、被塗布物として、圧電材料で構成された圧電体基板を用いた構成について説明したが、被塗布物としては、これに限定されず、例えば、各種樹脂材料で構成された樹脂基板（合成樹脂基板）や、Ａｕ、Ａｇ、Ｃｕ、Ｆｅ等の各種金属材料で構成された金属基板や、各種セラミックスで構成されたセラミックス基板や、シリコン基板等の半導体基板や、石英ガラス等の各種ガラス材料で構成されたガラス基板、サファイア基板、ダイヤモンド基板等であってもよい。
また、圧電素子片の形状としては、２本の腕部を有する音叉型のものについて説明したが、これに限定されず、例えば、ジャイロセンサ等に用いられる６本の腕部を有する「王」型をなすものであってもよい。
【符号の説明】
【００６６】
１……圧電素子  ２……圧電素子片  ２１……基部  ２２、２３……腕部  ２２１、２３１……上側凹部  ２２２、２３２……下側凹部  ２７……第１面  ２８……側面  ２９……第２面  ３……電極  ３１……第１の電極  ３１１、３２１……端子  ３１２、３２２……側面電極  ３１３、３２３……上側凹部電極  ３１４、３２４……下側凹部電極  ３２……第２の電極  ４……電極膜  ５００……インクジェットヘッド  ５００……ノズル  ５１０……ガス供給系  ５２０……レジスト供給系  ６００……インクジェットヘッド  １００……水晶ウエハ  Ｃｒ……クロム層  Ａｕ……金層  Ａ〜Ｄ……角部  Ｍ１、Ｍ２、Ｍ３……レジストマスク  Ｌ１……第１のレジスト膜（スプレー膜）  Ｌ１ａ〜Ｌ１ｄ……凹部対応部（膜厚不足部）  Ｌ１ｇ、Ｌ１ｈ……角部対応部  Ｌ２……第２のレジスト膜（インクジェット膜）  Ｑ……レジスト  Ｒ……レジスト液
【図１】
2010227812.tif 000003
【図２】
2010227812.tif 000004
【図３】
2010227812.tif 000005
【図４】
2010227812.tif 000006
【図５】
2010227812.tif 000007
【図６】
2010227812.tif 000008
【図７】
2010227812.tif 000009
【図８】
2010227812.tif 000010
【図９】
2010227812.tif 000011
【図１０】
2010227812.tif 000012
【図１１】
2010227812.tif 000013
【図１２】
2010227812.tif 000014